(57)【要約】【課題】保磁力が大きな永久磁石でも、小規模な設備により低コストで且つ簡便に飽和磁気特性を評価できるようにする。【解決手段】評価対象の永久磁石材料を用いて異なるパーミアンス係数をもつように複数種類の被測定物１０を作製し、各被測定物を、そのキュリー点以上に加熱した後、界磁空間内で冷却することで飽和着磁し、次いで室温にて各被測定物の表面磁束密度を測定し、測定した磁束密度の値をＢＨ平面の第２象限でパーミアンス係数毎の動作線上にプロットすることにより減磁曲線を求める。【選択図】図４
2008039736.tif 000002
【特許請求の範囲】
【請求項１】
評価対象の永久磁石材料を用いて異なるパーミアンス係数をもつように複数種類の被測定物を作製し、各被測定物を、そのキュリー点以上に加熱した後、界磁空間内で冷却することで飽和着磁し、次いで室温にて各被測定物の表面磁束密度を測定し、測定した磁束密度の値をＢＨ平面の第２象限でパーミアンス係数毎の動作線上にプロットすることにより減磁曲線を求めるようにしたことを特徴とする永久磁石の磁気特性評価方法。
【請求項２】
被測定物は、同一直径で軸方向長さの異なる３種類以上の円板もしくは円柱体であり、長さを調整することで異なるパーミアンス係数が得られるようにする請求項１記載の永久磁石の磁気特性評価方法。
【請求項３】
評価対象の永久磁石材料は、保磁力が４００ｋＡ／ｍ以上、キュリー点が６００℃以下である請求項１又は２記載の永久磁石の磁気特性評価方法。
【請求項４】
永久磁石材料が、Ｎｄ−Ｆｅ−Ｂ系磁石、あるいはＳｍ−Ｆｅ−Ｎ系磁石である請求項３記載の永久磁石の磁気特性評価方法。
【発明の詳細な説明】
【技術分野】
【０００１】
本発明は、永久磁石の磁気特性を簡便に評価する方法に関し、飽和着磁した複数の被測定物（永久磁石）についてパーミアンス係数毎の磁束密度を測定して減磁曲線を求める永久磁石の磁気特性評価方法に関するものである。この技術は、特に保磁力が大きく、直接的に飽和磁気特性を測定することが困難な永久磁石材料（例えばＮｄ系磁石など）の磁気特性を正確に且つ簡便に評価したい場合に有用である。
【背景技術】
【０００２】
永久磁石の磁気特性の測定は、通常、被測定物（永久磁石）に電磁石で磁界を印加し、被測定物に巻き回したコイルに誘起した磁束を、Ｂ−Ｈトレーサ上に描かせることで行っている。このような測定方法では、電磁石の磁極片と被測定物の間に空隙があると、被測定物の着磁面に発生した磁極の反磁界によって測定に誤差が生じる。従来から、専らこのことが問題になっており、その解決のために、様々な工夫が提案され（例えば特許文献１参照）、測定装置はますます複雑化している。
【０００３】
ところで、近年の永久磁石材料の急速な進歩に伴い、材料の保磁力が非常に大きくなっている。しかし、保磁力の大きな永久磁石材料（例えばＮｄ系磁石など）では、磁気飽和させるために多大な印加磁界を必要とし、従来のような電磁石により被測定物を磁気飽和させる測定方法では、十分に大きな磁界を印加できず、得られたものが未飽和特性になってしまう可能性が大きい。そのため、上記のように電磁石の磁極片と被測定物との位置調整を行うための様々な工夫を施しても、本質的に正確な測定は困難となる。それを避けるためには、更に巨大な電磁石など、大掛かりな装置が必要となる。
【特許文献１】特開平６−２８９１１２号公報
【発明の開示】
【発明が解決しようとする課題】
【０００４】
本発明が解決しようとする課題は、保磁力が大きなＮｄ系などの永久磁石でも、小規模な設備により低コストで且つ簡便に飽和磁気特性を評価できるようにすることである。
【課題を解決するための手段】
【０００５】
本発明は、評価対象の永久磁石材料を用いて異なるパーミアンス係数をもつように複数種類の被測定物を作製し、各被測定物を、そのキュリー点以上に加熱した後、界磁空間内で冷却することで飽和着磁し、次いで室温にて各被測定物の表面磁束密度を測定し、測定した磁束密度の値をＢＨ平面の第２象限でパーミアンス係数毎の動作線上にプロットすることにより減磁曲線を求めるようにしたことを特徴とする永久磁石の磁気特性評価方法である。
【０００６】
ここで異なるパーミアンス係数をもつ被測定物は、同一直径で軸方向長さの異なる３種類以上の円板もしくは円柱体であり、長さを調整することで異なるパーミアンス係数が得られるようにするのが好ましい。
【０００７】
本発明における磁気特性の評価対象としては、特に４００ｋＡ／ｍ以上の大きな保磁力を有する永久磁石材料がある。なお、キュリー点は６００℃以下であることが望ましい。具体的には、Ｎｄ−Ｆｅ−Ｂ系磁石、あるいはＳｍ−Ｆｅ−Ｎ系磁石などである。
【発明の効果】
【０００８】
本発明による永久磁石の磁気特性評価方法は、被測定物を、そのキュリー点以上に加熱した後、界磁空間内で冷却することで着磁し、室温にて被測定物の表面磁束密度を測定するので、小規模な設備で飽和着磁ができ、低コストで且つ簡便に磁気特性を評価できる。
【発明を実施するための最良の形態】
【０００９】
本発明方法に係る磁気特性の評価プロセスを図１に示す。まず、評価しようとする永久磁石材料を用いて異なるパーミアンス係数をもつように複数種類の被測定物を作製する。次に、各被測定物を飽和着磁する。飽和着磁は、永久磁石材料のキュリー点Ｔｃ以上に加熱した後、界磁空間内に放置しキュリー点未満まで冷却することで行う。そして室温にて各被測定物の表面磁束密度を測定し、測定した磁束密度の値をＢＨ平面の第２象限でのパーミアンス係数毎の動作線上でプロットすることにより減磁曲線を求める。
【００１０】
飽和着磁の工程では、各被測定物を、（Ｔｃ＋３０℃）以上の温度まで加熱した後、着磁磁界中で（Ｔｃ−５０℃）以下の温度まで冷却するのが好ましい。例えば、加熱した被測定物を、永久磁石による界磁空間中に移動し、そのまま保持することで冷却する。
【００１１】
各被測定物について、表面磁束密度を測定する。測定にはテスラメータあるいはＶＳＭ（振動試料型磁気測定装置）などを用いる。従って、異なるパーミアンス係数をもつ複数の被測定物について、それぞれ表面磁束密度が求まる。ところで、パーミアンス係数は磁束密度と磁界との比（Ｂ／Ｈ）であるから、ＢＨ平面（第２象限）で、各パーミアンス係数毎に傾きの異なる直線（動作線）が引ける。そこで、各被測定物について、そのパーミアンス係数の動作線上で、表面磁束密度の測定値をプロットし、プロットした点を結べば減磁曲線が得られる。各被測定物は飽和着磁されているので、得られた結果は飽和磁気特性となる。
【実施例】
【００１２】
Ｎｄ−Ｆｅ−Ｂ系等方性ボンド磁石を例にとって、その磁気特性の評価方法について説明する。このＮｄ系等方性ボンド磁石は、キュリー点Ｔｃが約３５０℃であり、保磁力は７００ｋＡ／ｍ以上である。このＮｄ系等方性ボンド磁石からなる直径１ｍｍφ（一定）で軸方向長さＬの異なる種々の被測定物１０（円柱磁石もしくは円板磁石）について、その長さＬに対するパーミアンス係数の関係を図２に示す。
【００１３】
図２のグラフに基づき、軸方向長さＬとして、０．１ｍｍ，０．２ｍｍ，０．３ｍｍ，０．５ｍｍ，１ｍｍ，６ｍｍの６種類を選定し、いずれも直径１ｍｍφ（一定）の被測定物を成形する。上記の６種類を選定した理由は、図３に示すように、それらのパーミアンス係数に基づく動作線の傾きがＢＨ平面（第２象限）内でほぼ均等の角度で分散するからである。各被測定物をキュリー点以上に加熱し、引き続いて長さ方向に着磁されるように界磁空間に置いたまま室温まで冷却する。具体的には、Ｔｃ＝３５０℃のＮｄ系磁石に対し、３８０℃加熱後、界磁空間にて冷却する。
【００１４】
各被測定物について、その端面中央での表面磁束密度をテスラメータやＶＳＭで測定する。図４に示すように、測定した表面磁束密度を、対応する動作線上でプロットし、それらを曲線でつなぐ。これによって飽和磁気特性（減磁曲線）が得られる。
【図面の簡単な説明】
【００１５】
【図１】本発明に係る磁気特性の評価プロセスの説明図。
【図２】長さＬに対するパーミアンス係数の関係を示すグラフ。
【図３】動作線の説明図。
【図４】得られた飽和磁気特性（減磁曲線）を示すグラフ。
【符号の説明】
【００１６】
１０  被測定物
【図１】
2008039736.tif 000003
【図２】
2008039736.tif 000004
【図３】
2008039736.tif 000005
【図４】
2008039736.tif 000006